(57)【要約】【課題】建材から発生するアルデヒド系化合物を効率よく吸収し再放出しない吸収剤および建材を提供する。【解決手段】アルデヒド系化合物及びアンモニウム化合物を含む接着剤を使用した建材から発生するアルデヒド系化合物用の吸収剤であることを特徴とするヒドラジド化合物或いはトリアゾール化合物を有効成分とするアルデヒド系化合物吸収剤、　アルデヒド系化合物及びアンモニウム化合物を含む接着剤を使用した建材において、ヒドラジド化合物或いはトリアゾール化合物を有効成分とするアルデヒド系化合物吸収剤が配合または塗布されていることを特徴とする建材。【特許請求の範囲】
【請求項１】
アルデヒド系化合物及びアンモニウム化合物を含む接着剤を使用した建材から発生するアルデヒド系化合物用の吸収剤であることを特徴とするヒドラジド化合物或いはトリアゾール化合物を有効成分とするアルデヒド系化合物吸収剤。
【請求項２】
アルデヒド系化合物及びアンモニウム化合物を含む接着剤を使用した建材において、ヒドラジド化合物或いはトリアゾール化合物を有効成分とするアルデヒド系化合物吸収剤が配合または塗布されていることを特徴とする建材。
【請求項３】
ヒドラジド化合物或いはトリアゾール化合物を有効成分とするアルデヒド系化合物吸収剤を、アルデヒド系化合物及びアンモニウム化合物を含む建材に対して配合または塗布することを特徴とする建材から発生するアルデヒド系化合物の処理方法。
【発明の詳細な説明】
【０００１】
【発明の属する技術分野】
本発明は、建材中の接着剤より発生するアルデヒド系化合物を効率よく吸収し、かつ再放出しないアルデヒド系化合物の吸収剤、及びこれを基材に配合または塗布した建材に関するものである。
【０００２】
【従来の技術】
従来、建築物や家具などの表面材として、合板、パーティクルボード、中密度繊維板（ＭＤＦ）のような建材が用いられている。合板は単板を接着剤で接着して製板したものであり、パーティクルボードおよびＭＤＦは植物繊維質に接着剤を添加して製板したものである。一般的にこれらの建材には、接着剤として尿素系、メラミン系、レゾルシノール系の接着剤が使用されている。
【０００３】
この接着剤の接着原理としては、ホルムアルデヒド等のアルデヒドによる架橋反応である。ところが、これらの接着剤には遊離のホルムアルデヒドが含まれており、また樹脂の分解によってホルムアルデヒドが遊離してくる。最近になってこのホルムアルデヒドが建材から住空間に放出され、アレルギー反応（シックハウス症候群、シックビル症候群）を引き起こし問題となっている。
【０００４】
これらの問題の解決策として、酢酸ビニル系のホルムアルデヒドを含まない接着剤を開発したり、放出されるホルムアルデヒドを捕捉することの出来る薬剤を開発したり、という動きが盛んである。例えば、ホルムアルデヒド捕捉剤としては、従来、尿素、チオ尿素、エチレン尿素、ジシアンジアミド、グリオキザールモノウレイン等が知られている。
【０００５】
【本発明が解決しようとする課題】
しかし、これらのホルムアルデヒド捕捉剤は、性能・コストの点から充分な性能を持つまでには至っていない。またこれらのホルムアルデヒド吸収剤は低分子化合物であることが多く、使用状態によってアルデヒド吸収剤がブリードしたり、揮発してしまうことがある。また、温度・湿度などの条件の変化によって一度捕まえたアルデヒド系化合物を再放出してしまうおそれがあった。
【０００６】
そこで、建材中の接着剤から発生するアルデヒド系化合物を効率よく吸収し再放出しない吸収剤および建材の開発が望まれていた。
【０００７】
【発明を解決するための手段】
そこで研究者は上記課題を解決すべく鋭意検討した結果、アルデヒド系化合物及びアンモニウム化合物を含む接着剤を使用した建材から発生するアルデヒド系化合物用の吸収剤であることを特徴とするヒドラジド化合物或いはトリアゾール化合物を有効成分とするアルデヒド系化合物吸収剤、アルデヒド系化合物及びアンモニウム化合物を含む接着剤を使用した建材において、ヒドラジド化合物或いはトリアゾール化合物を有効成分とするアルデヒド系化合物吸収剤が配合または塗布されていることを特徴とする建材、ヒドラジド化合物或いはトリアゾール化合物を有効成分とするアルデヒド系化合物吸収剤を、アルデヒド系化合物及びアンモニウム化合物を含む建材に対して配合または塗布することを特徴とする建材から発生するアルデヒド系化合物の処理方法においては、アルデヒド系化合物を効率よく吸収し再放出しないことを見出し本発明に到達した。
【０００８】
すなわち、本発明は、アルデヒド系化合物及びアンモニウム化合物を含む接着剤を使用した建材から発生するアルデヒド系化合物用の吸収剤であることを特徴とするヒドラジド化合物或いはトリアゾール化合物を有効成分とするアルデヒド系化合物吸収剤、アルデヒド系化合物及びアンモニウム化合物を含む接着剤を使用した建材において、ヒドラジド化合物或いはトリアゾール化合物を有効成分とするアルデヒド系化合物吸収剤が配合または塗布されていることを特徴とする建材、及びヒドラジド化合物或いはトリアゾール化合物を有効成分とするアルデヒド系化合物吸収剤を、アルデヒド系化合物及びアンモニウム化合物を含む建材に対して配合または塗布することを特徴とする建材から発生するアルデヒド系化合物の処理方法に存する。
【０００９】
【発明の実施の形態】
以下、本発明を詳細に説明する。本発明で使用するヒドラジン系ホルマリン吸収剤であるヒドラジド化合物或いはトリアゾール化合物を有効成分とするアルデヒド系化合物吸収剤としては、それぞれ市販品である大塚化学社製ケムキャッチＨ−６０００或いはケムキャッチＴ−６９００などがあげられる。尚、ケムキャッチＨ−６０００がヒドラジド化合物を有効成分とすることは特開２０００−１０７２７５号公報、特開２０００−１６９７５７号公報にて知られており、ケムキャッチＴ−６９００がトリアゾール化合物を有効成分とすることは特開２００１−１９８１９号公報、特開２０００−１７９１３３号公報で知られている。尚、アルデヒド系化合物とは、分子中にアルデヒド基を有する化合物であって、ホルムアルデヒド、アセトアルデヒド等である。本発明は、特にホルムアルデヒドの吸収力に優れている。
【００１０】
本発明は、建材の基材に配合または塗布される。本発明を使用できる建材としては、アルデヒド系化合物を放出する可能性がある建材全てであるが、木材合板、パーティクルボード、中密度繊維板（ＭＤＦ）、フェノール−ホルムアルデヒド樹脂、メラミン−ホルムアルデヒド樹脂、尿素−ホルムアルデヒド樹脂、グアナミンホルムアルデヒド樹脂、またはこれらの基材の上に合成樹脂シートが接着された化粧シートが例示される。中でも、本発明は、板と板を接着剤で張り合わせた合板への使用に適している。
【００１１】
本発明は、通常１〜２０重量％の溶液、好ましくは５〜１５重量％の溶液の形で使用する。上記の溶液を、通常、目的の建材の基材の片面、若しくは両面に塗工し、乾燥する。また建材が多層に渡る場合、その間の層に上記の溶液を塗布し使用する事もできる。又、基材中に本発明を配合することも可能である。建材の基材がパーティクルボードやＭＤＦである場合は、接着剤中に直接本発明を含む添加剤を混ぜ込むこともできる。接着剤中に本発明を混ぜ込んだ場合、接着剤中の未反応のアルデヒド化合物と本発明が接着剤中で反応するので、その結果、建材の機械的強度、例えば、はく離強さ、曲げ強さ等が向上するという副次的効果もある。アルデヒド系化合物を建材の外部に漏らさない為には、建材の基材の表面に水溶液を塗工する方法が好ましい。
【００１２】
本発明の建材の基材への塗工方法としては、上記の建材の上に、本発明に係わる重合体の単独溶液または他の塗工用薬剤と混合した塗工液をグラビアロール、ロールコーター、ナイフコーター、スプレーコーター、サイズプレス、ブレードコーターあるいはキャレンダーで行う。塗布量としては、片面に対して、通常０．０００１〜０．１ｇ／ｃｍ２（乾燥後のポリマー量）、好ましくは０．０００５〜０．０５ｇ／ｃｍ２（乾燥後のポリマー量）である。
【００１３】
本発明は、アルデヒド系化合物の優れた吸収能を持つことを特徴としている。また、通常ホルマリン吸収剤を使用するとホルマリンが持つ殺菌作用が失われることから、合板、建材にカビが生えることが懸念されるが、本発明には殺菌作用があるのでその心配もない。
【００１４】
【実施例】
以下、本発明を、実施例により更に詳細に説明するが、本発明はその要旨を越えない限り、特にこれらに限定されるものではない。
【００１５】
実施例１（ホルムアルデヒド放出量調査）
尿素系樹脂接着剤（ＪＩＳ　　Ｋ９８０１−９５、日本化成製）を用いて以下に示す合板（４０ｃｍ×４０ｃｍ）を調整した。
【００１６】
市販のポリマーＡ（ヒドラジン系ホルマリン吸収剤：ケムキャッチＨ−６０００（ヒドラジド化合物））を用いて２．５重量％水溶液を調整し、スプレーを用いて上記の合板に片面１０ｇ（２０ｇ／両面）塗布し、ポリ袋に密封して養生（約４８時間）、その後カットして試験に供した。
【００１７】
よって吸収剤は表面のみ散布されており、木口面は無処理となる。ホルムアルデヒドの量はガス検知管を用いて定量した。試験は、養生直後と１週間後の２回行った。
【００１８】
（接着剤組成物配合）
尿素系樹脂接着剤　　　　　　　　１００部
小麦粉（日清製粉、赤花）　　２０部
水（水道水）　　　　　　　　　　　　　　　　５部
塩化アンモニウム　　　　　　　　　　　　１部
【００１９】
（合板製造条件）
材種：ラワン
単板構成：１．３ｍｍ＋３．５ｍｍ＋１．３ｍｍ（６．１ｍｍ、３プライ）
単板含水率：８〜１０％
塗布量　　　　：３４ｇ／尺２
堆積時間　　：１５分間
冷圧圧力・時間：１２ｋｇ／ｃｍ２・３０分間
熱圧圧力・時間・温度：１０ｋｇ／ｃｍ２・１２０秒・１２０℃
【００２０】
実施例２
市販のポリマーＡ（ヒドラジン系ホルマリン吸収剤：ケムキャッチＨ−６０００（ヒドラジド化合物））の代わりに、市販のポリマーＢ（ヒドラジン系ホルマリン吸収剤：ケムキャッチＴ−６９００（トリアゾール化合物））を用いた以外は実施例１と同様の方法で試験片を作成し、評価を行った。
【００２１】
比較例１
市販のポリマーＡ（ヒドラジン系ホルマリン吸収剤：ケムキャッチＨ−６０００（ヒドラジド化合物））の代わりに尿素を用いた以外は実施例１と同様の方法で試験片を作成し、評価を行った。
【００２２】
比較例２
市販のポリマーＡ（ヒドラジン系ホルマリン吸収剤：ケムキャッチＨ−６０００（ヒドラジド化合物））の代わりに水だけを塗布した以外は実施例１と同様の方法で試験片を作成し、評価を行った。実施例と比較例の評価結果を表１に示す。
【００２３】
【表１】
2004089993.tif 000002
【００２４】
【発明の効果】
本発明によれば、建材中のアルデヒド系化合物を吸収し、かつ再放出しない。